(57)【特許請求の範囲】
【請求項１】
最大結晶粒径が３０μｍ以下の微細粒組織からなるニッケルフリー高窒素ステンレス製材料であって、２３ｗｔ％のＣｒ、１ｗｔ％のＭｏ、１ｗｔ％のＮ、及び残部Ｆｅからなる材料を、
９８０℃以上１０００℃以下の温度で１〜３０分間熱処理してから、室温まで空冷する中間焼鈍工程と、
前記材料を薄板化又は縮径しながら、伸長させる圧延・抽伸加工工程と、
１２００℃以上１２３０℃以下の温度に加熱してから、室温まで空冷する最終固溶化処理工程と、を有し、
但し、中間焼鈍工程と圧延・抽伸加工工程はいずれが先であってもよい、
ことを特徴とするニッケルフリー高窒素ステンレス製材料の圧延・抽伸加工方法。
【請求項２】
前記圧延・抽伸加工工程において（加工後の肉厚）／（加工前の肉厚）で表される圧延・抽伸率が１０％以上５０％以下であることを特徴とする請求項１に記載のニッケルフリー高窒素ステンレス製材料の圧延・抽伸加工方法。
【請求項３】
前記中間焼鈍工程において不活性ガス雰囲気で焼鈍することを特徴とする請求項１又は請求項２に記載のニッケルフリー高窒素ステンレス製材料の圧延・抽伸加工方法。
【請求項４】
前記中間焼鈍工程と前記圧延・抽伸加工工程を交互に２回以上繰り返すことを特徴とする請求項１〜３のいずれか１項に記載のニッケルフリー高窒素ステンレス製材料の圧延・抽伸加工方法。
【請求項５】
請求項１〜４のいずれか１項に記載のニッケルフリー高窒素ステンレス製材料の圧延・抽伸加工方法を用いて、最大結晶粒径が３０μｍ以下の微細粒組織からなるニッケルフリー高窒素ステンレス製素管を加工することを特徴とするニッケルフリー高窒素ステンレス製ステント用シームレス細管の製造方法。
【請求項６】
前記ニッケルフリー高窒素ステンレス製の素管の一端をダイスの穴に押し込み、前記穴の反対側に前記一端を通した状態で、プラグを前記素管内に挿入してから、前記一端を引っ張って、前記素管を直線状に引抜く抽伸加工を行うことを特徴とする請求項５に記載のニッケルフリー高窒素ステンレス製ステント用シームレス細管の製造方法。
【請求項７】
外径１．０ｍｍ以上６．０ｍｍ以下、肉厚１００μｍ以上１５０μｍ以下、長さ１０ｍｍ以上２０００ｍｍ以下の管であって、最大結晶粒径が３０μｍ以下の微細粒組織を有し、２３ｗｔ％のＣｒ、１ｗｔ％のＭｏ、１ｗｔ％のＮ、及び残部Ｆｅからなることを特徴とするニッケルフリー高窒素ステンレス製ステント用シームレス細管。
【発明の詳細な説明】
【技術分野】
【０００１】
本発明は、ニッケルフリー高窒素ステンレス製材料の圧延・抽伸加工方法、ニッケルフリー高窒素ステンレス製シームレス細管及びその製造方法に関するものである。
【背景技術】
【０００２】
冠動脈ステントは、金属製筒状であり、冠動脈狭窄部あるいは閉塞部に留置して、冠動脈の内側から血管を押し拡げるように支えるために用いられる器具である。
この冠動脈ステントは、急性冠閉塞を減らし、血管内腔を広くでき、慢性期再狭窄を減らすことができる等の特長を有する。
【０００３】
冠動脈ステント等に用いられる生体用材料は、優れた耐生体環境腐食特性やＮｉアレルギーに対する安全性等を必要とする。
耐生体環境腐食特性に優れる高窒素ステンレス鋼のうち、ニッケルを含有しない（以下、ニッケルフリー）の高窒素ステンレス鋼は、ニッケル（Ｎｉ）アレルギーや炎症反応を引き起こす心配がないので、生体用材料として有望な材料である（特許文献１、非特許文献１、２）。
【０００４】
しかし、ニッケルフリー高窒素ステンレス鋼は、微細粒組織からなる材料を用いても、大きな加工ひずみを伴う場合において、相変態後の繰返し熱処理により結晶粒が粗大化（粒成長）する場合があった（特許文献２、非特許文献３）。例えば、冠動脈ステントに加工できるシームレス細管を加工する場合において、結晶粒が粗大化（粒成長）し、複雑な形状の冠動脈ステントへの加工が難しくなり、生体に適用すると、結晶粒界に応力集中が起こることによるステント破損の原因となる可能性があった。
【先行技術文献】
【特許文献】
【０００５】
【特許文献１】特許第４８４５１０９号
【特許文献２】特開２００６−３１６３３８号公報
【非特許文献】
【０００６】
【非特許文献１】J.Menzel,W.Kirschner and G.Stein,High nitrogen containing Ni-free austenitic steels for medical applications,  ISIJ International,  36-7(1996),  pp.893-900.
【非特許文献２】G.Stein,I.Hucklenbroich and H.Feichtinger,Current and future applications of high nitrogen steels,Material Science Forum,318-320(1999),  pp.151-160.
【非特許文献３】T.ONOMOTO,Y.TERAZAWA,T.TSUCHIYAMA and S.TAKAKI,  Effect of Grain Refinement on Tensile Properties in Fe-25Cr-1N Alloy,  ISIJ International,49-8(2009),pp.1246-1252.
【発明の概要】
【発明が解決しようとする課題】
【０００７】
本発明は、大きな加工ひずみを伴う加工であっても、微細粒組織の粒径を拡大させないニッケルフリー高窒素ステンレス製材料の圧延・抽伸加工方法、微細粒組織の粒径が小さなニッケルフリー高窒素ステンレス製シームレス細管及びその製造方法を提供することを課題とする。
【課題を解決するための手段】
【０００８】
本発明者は、ニッケルフリー高窒素ステンレス鋼の粒成長を抑制可能な焼鈍温度（熱処理温度）及び圧延・抽伸加工条件を見出し、微細粒組織からなるニッケルフリー高窒素ステンレス製材料を作製し、本発明を完成した。
本発明は、以下の構成を有する。
【０００９】
（１）結晶粒径が３０μｍ以下の微細粒組織からなるニッケルフリー高窒素ステンレス製材料を、９００℃以上１０００℃以下の温度で焼鈍してから、室温まで空冷する中間焼鈍工程と、前記材料を薄板化又は縮径しながら、伸長させる圧延・抽伸加工工程と、１２００℃以上１４００℃以下の温度に加熱してから、室温まで空冷する最終固溶化処理工程と、を有することを特徴とするニッケルフリー高窒素ステンレス製材料の圧延・抽伸加工方法。
【００１０】
（２）前記圧延・抽伸加工工程において（加工後の肉厚）／（加工前の肉厚）で表される圧延・抽伸率が１０％以上５０％以下であることを特徴とする（１）に記載のニッケルフリー高窒素ステンレス製材料の圧延・抽伸加工方法。
（３）前記中間焼鈍工程において不活性ガス雰囲気で焼鈍することを特徴とする（１）又は（２）に記載のニッケルフリー高窒素ステンレス製材料の圧延・抽伸加工方法。
（４）前記中間焼鈍工程と前記圧延・抽伸加工工程を交互に２回以上繰り返すことを特徴とする（１）〜（３）のいずれかに記載のニッケルフリー高窒素ステンレス製材料の圧延・抽伸加工方法。
【００１１】
（５）（１）〜（４）のいずれかに記載のニッケルフリー高窒素ステンレス製材料の圧延・抽伸加工方法を用いて、結晶粒径が３０μｍ以下の微細粒組織からなるニッケルフリー高窒素ステンレス製素管を加工することを特徴とするニッケルフリー高窒素ステンレス製ステント用シームレス細管の製造方法。
【００１２】
（６）前記ニッケルフリー高窒素ステンレス製の素管の一端をダイスの穴に押し込み、前記穴の反対側に前記一端を通した状態で、プラグを前記素管内に挿入してから、前記一端を引っ張って、前記素管を直線状に引抜く抽伸加工を行うことを特徴とする（５）に記載のニッケルフリー高窒素ステンレス製ステント用シームレス細管の製造方法。
【００１３】
（７）外径１．０ｍｍ以上６．０ｍｍ以下、肉厚１００μｍ以上１５０μｍ以下、長さ１０ｍｍ以上２０００ｍｍ以下の管であって、結晶粒径が３０μｍ以下の微細粒組織からなることを特徴とするニッケルフリー高窒素ステンレス製ステント用シームレス細管。
【発明の効果】
【００１４】
本発明のニッケルフリー高窒素ステンレス製材料の圧延・抽伸加工方法は、結晶粒径が３０μｍ以下の微細粒組織からなるニッケルフリー高窒素ステンレス製材料を、９００℃以上１０００℃以下の温度で焼鈍してから、室温まで空冷する中間焼鈍工程と、前記材料を薄板化又は縮径しながら、伸長させる圧延・抽伸加工工程と、１２００℃以上１４００℃以下の温度に加熱してから、室温まで空冷する最終固溶化処理工程と、を有する構成なので、結晶平均粒径が３０μｍ以下の微細粒組織からなるニッケルフリー高窒素ステンレス製材料を、粒成長させることなく、圧延・抽伸加工させることができる。
【００１５】
本発明のニッケルフリー高窒素ステンレス製ステント用シームレス細管の製造方法は、先に記載のニッケルフリー高窒素ステンレス製材料の圧延・抽伸加工方法を用いて、結晶粒径が３０μｍ以下の微細粒組織からなるニッケルフリー高窒素ステンレス製素管を加工する構成なので、粒成長を抑制し、結晶平均粒径が３０μｍ以下の微細粒組織からなるニッケルフリー高窒素ステンレス製ステント用シームレス細管を提供することができる。
【００１６】
本発明のニッケルフリー高窒素ステンレス製ステント用シームレス細管は、外径１．０ｍｍ以上６．０ｍｍ以下、肉厚１００μｍ以上１５０μｍ以下、長さ１０ｍｍ以上２０００ｍｍ以下の管であって、結晶粒径が３０μｍ以下の微細粒組織からなる構成なので、複雑な形状であっても、レーザー加工によって容易に形成でき、かつ、欠陥をほとんど生じさせないようにできる。
【図面の簡単な説明】
【００１７】
【図１】本発明のニッケルフリー高窒素ステンレス製材料の圧延・抽伸加工方法の一例を示すフローチャートである。
【図２】本発明のニッケルフリー高窒素ステンレス製ステント用シームレス細管の一例を示す図である。
【図３】「焼鈍温度の最適化」試験の工程を示すフローチャートである。
【図４】高窒素ステンレス鋼冷延板の断面ミクロ組織である。
【図５】高窒素ステンレス鋼冷延板のビッカース硬さ測定結果である。
【図６】「繰り返し焼鈍の影響調査」試験の工程を示すフローチャートである。
【図７】高窒素ステンレス鋼冷延板の断面ミクロ組織である。
【図８】高窒素ステンレス鋼冷延板の断面ミクロ組織である。
【図９】高窒素ステンレス鋼冷延板のビッカース硬さ測定結果である。
【図１０】高窒素ステンレス鋼冷延板のビッカース硬さ測定結果である。
【図１１】２３Ｃｒ鋼ステント用細管の断面ミクロ組織（焼鈍温度−時間−雰囲気）である。
【図１２】２３Ｃｒ鋼ステント用細管の断面ミクロ組織（焼鈍温度−時間−雰囲気）である。
【図１３】シームレス細管の断面（垂直方向）を示す電子顕微鏡像である。
【図１４】シームレス細管の断面（水平方向）を示す電子顕微鏡像である。
【発明を実施するための形態】
【００１８】
（本発明の実施形態）
以下、添付図面を参照しながら、本発明の実施形態であるニッケルフリー高窒素ステンレス製材料の圧延・抽伸加工方法、ニッケルフリー高窒素ステンレス製ステント用シームレス細管及びその製造方法について説明する。
【００１９】
＜ニッケルフリー高窒素ステンレス製材料の圧延・抽伸加工方法＞
まず、本発明の実施形態であるニッケルフリー高窒素ステンレス製材料の圧延・抽伸加工方法について説明する。
図１は、本発明の実施形態であるニッケルフリー高窒素ステンレス製材料の圧延・抽伸加工方法の一例を示すフローチャートである。
図１に示すように、本発明の実施形態であるニッケルフリー高窒素ステンレス製材料の圧延・抽伸加工方法は、ニッケルフリー高窒素ステンレス製材料を塑性加工する塑性加工工程Ｓ１を有する。
塑性加工工程Ｓ１は、中間焼鈍工程Ｓ１１と、圧延・抽伸加工工程Ｓ１２と、最終固溶化処理工程Ｓ１３と、を有する。
【００２０】
（中間焼鈍工程Ｓ１１）
ニッケルフリー高窒素ステンレス製材料は、例えば、最大結晶粒径が３０μｍ以下の微細粒組織からなる角材、円柱等である。
【００２１】
中間焼鈍工程Ｓ１１は、このニッケルフリー高窒素ステンレス製材料を９００℃以上１０００℃以下の温度で焼鈍してから、室温まで空冷する工程である。
焼鈍はオーブン等で行うことができる。
９００℃以上１０００℃以下の温度で焼鈍することにより、ビッカース硬度を低下させ、微細粒組織の粒径の拡大を抑制できる。
一方、９００℃未満の場合には、ビッカース硬度を低下させることができず、微細粒組織の粒径の拡大を抑制できない。
また、１０００℃超１０６０℃未満の場合には、ビッカース硬度が高いため加工が難しい。また、１０６０℃以上１１５０℃未満の場合には、ビッカース硬度が高く、窒素が抜けてしまうため単相とならない。更にまた、１１５０℃以上の場合には、窒素が抜けてしまうため単相とならない。
【００２２】
焼鈍時間は１分以上３０分以下とすることが好ましく、３分以上１０分以下とすることがより好ましい。１分未満の場合は、焼鈍の効果が不十分となり、不均一となるからである。
また、不活性ガス雰囲気で焼鈍することが好ましい。水素を用いると、ニッケルフリー高窒素ステンレス中の窒素と反応することにより、窒素含有量が著しく低下するためである。
窒素雰囲気とすることがより好ましい。これにより、脱窒素を防ぐことができる。
【００２３】
（圧延・抽伸加工工程Ｓ１２）
圧延・抽伸加工工程Ｓ１２は、材料を薄板化又は縮径しながら、伸長させる工程である。
例えば、圧延機により角材を圧延して板材に加工する。また、ニッケルフリー高窒素ステンレス製の素管の一端をダイスの穴に押し込み、前記穴の反対側に前記一端を通した状態で、内径を保持するプラグを前記素管内に挿入してから、前記一端を引っ張って、前記素管を直線状に引抜く。これにより、前記素管を縮径しながら、伸長させることができる。
通常、室温でこの加工を行う。
【００２４】
圧延・抽伸加工工程Ｓ１２において、（加工後の肉厚）／（加工前の肉厚）で表される圧延・抽伸率が１０％以上５０％以下であることが好ましい。
５０％超とした場合、材料にひびが入るおそれが生じる。逆に、１０％未満とした場合、製造効率が低下する。
【００２５】
中間焼鈍工程Ｓ１１と圧延・抽伸加工工程Ｓ１２はこれを１セットとして、複数回実施することが好ましい。複数回の操作でわずかずつ、材料を薄板化又は縮径しながら、伸長させることにより、径、長さ及び肉厚等の値を正確に制御することができる。
【００２６】
（最終固溶化処理工程Ｓ１３）
最終固溶化処理工程Ｓ１３は、１２００℃以上１４００℃以下の温度で焼鈍してから、室温まで空冷する工程である。この固溶化処理により、ビッカース硬度を向上させることができる。
【００２７】
また、この固溶化処理により、γ単相にして、非磁性とすることができる。生体用材料では磁性があることはＭＲＩ計測時にアーチファクトを生じるために好ましくない。
【００２８】
＜ニッケルフリー高窒素ステンレス製ステント用シームレス細管＞
次に、本発明の実施形態であるニッケルフリー高窒素ステンレス製ステント用シームレス細管について説明する。
図２は、本発明の実施形態であるニッケルフリー高窒素ステンレス製ステント用シームレス細管の一例を示す図であり、図２（ａ）は平面図であり、図２（ｂ）は左側面図であり、図２（ｃ）は図２（ａ）のＡ部の拡大模式図である。
【００２９】
ニッケルフリー高窒素ステンレス製ステント用シームレス細管１０は、長さｄが１０ｍｍ以上２０００ｍｍ以下、外径ｍが１．０ｍｍ以上６．０ｍｍ以下、肉厚ｔが１００μｍ以上１５０μｍ以下とされている。これにより、内径ｐも規定されている。この大きさとすることにより、径が１〜６ｍｍの血管に挿入可能であり、一定の耐久性を保持したステントをレーザー加工により形成できる。
【００３０】
ニッケルフリー高窒素ステンレス製ステント用シームレス細管１０は、高窒素ステンレスからなる。これにより、生体用材料として生体模擬環境下での腐食特性に優れ、高強度の材料として使用できる。
また、ニッケルフリー高窒素ステンレス製ステント用シームレス細管１０は、ニッケルフリー材料からなる。これにより、抗Ｎｉアレルギー材料として使用できる。
【００３１】
図２（ｃ）に示すように、ニッケルフリー高窒素ステンレス製ステント用シームレス細管１０は、微細粒組織１１からなる。これにより、加工精度を向上させることができ、複雑な形状のステントでも容易に作製できる。
微細粒組織１１の結晶粒の最大径ｓは３０μｍ以下である。ｓは１５μｍ以下とすることが好ましく、１０μｍ以下とすることがより好ましい。最大径ｓを小さくすればするほど、レーザー加工で生じる欠けを小さくすることができ、ステントへ加工後の機械的性質が向上する。
【００３２】
＜ニッケルフリー高窒素ステンレス製ステント用シームレス細管の製造方法＞
次に、本発明の実施形態であるニッケルフリー高窒素ステンレス製ステント用シームレス細管の製造方法について説明する。
本発明の実施形態であるニッケルフリー高窒素ステンレス製ステント用シームレス細管の製造方法は、先に記載したニッケルフリー高窒素ステンレス製材料の圧延・抽伸加工方法を用いて、ニッケルフリー高窒素ステンレス製の素管を塑性加工する方法である。
【００３３】
まず、ニッケルフリー高窒素ステンレス製の素管は、例えば、角材からなる供試材を、円柱加工工程と、ガンドリルによる穴あけ工程と、ホーニング加工工程とからなる素管加工（機械加工）工程により作製する。
なお、ホーニング加工とは、精密仕上げに用いる研削法であり、例えば、円柱状回転工具側面に直方体の砥石を数個取り付けたホーンと呼ぶ工具を用いて穴の内面をみがく加工である。  
【００３４】
（中間焼鈍工程）
中間焼鈍工程は、このニッケルフリー高窒素ステンレス製の素管を９００℃以上１０００℃以下の温度で焼鈍してから、室温まで空冷する工程である。
焼鈍はオーブン等で行うことができる。
９００℃以上１０００℃以下の温度で焼鈍することにより、ビッカース硬度を低下させ、微細粒組織の粒径の拡大を抑制できる。
焼鈍時間は１分以上３０分以下とすることが好ましく、３分以上１０分以下とすることがより好ましい。
【００３５】
（抽伸加工工程）
次に、抽伸加工工程で、素管を縮径しながら、伸長させる。
例えば、前記ニッケルフリー高窒素ステンレス製の素管の一端をダイスの穴に押し込み、前記穴の反対側に前記一端を通した状態で、内径を保持するプラグを前記素管内に挿入してから、前記一端を引っ張って、前記素管を直線状に引抜く。これにより、前記素管を縮径しながら、伸長させることができる。通常、室温でこの加工を行う。
【００３６】
抽伸加工工程において、（加工後の肉厚）／（加工前の肉厚）で表される圧延・抽伸率が１０％以上５０％以下であることが好ましい。
５０％超とした場合、素管にひびが入るおそれが生じる。逆に、１０％未満とした場合、製造効率が低下する。
【００３７】
中間焼鈍工程と抽伸加工工程はこれを１セットとして、複数回実施することが好ましい。複数回の操作でわずかずつ素管を縮径しながら、伸長させることにより、径、長さ及び肉厚等の値を正確に制御することができる。
【００３８】
（最終固溶化処理工程）
最終固溶化処理工程は、１２００℃以上１４００℃以下の温度で焼鈍してから、室温まで空冷する工程である。この固溶化処理により、微細結晶粒を維持したまま、ビッカース硬度を向上させるとともに、γ単相にして、非磁性とすることができる。
【００３９】
本発明の実施形態であるニッケルフリー高窒素ステンレス製材料の圧延・抽伸加工方法は、最大結晶粒径が３０μｍ以下の微細粒組織からなるニッケルフリー高窒素ステンレス製材料を、９００℃以上１０００℃以下の温度で焼鈍してから、室温まで空冷する中間焼鈍工程Ｓ１１と、前記材料を薄板化又は縮径しながら、伸長させる圧延・抽伸加工工程Ｓ１２と、１２００℃以上１４００℃以下の温度に加熱してから、室温まで空冷する最終固溶化処理工程Ｓ１３と、を有する構成なので、最大結晶粒径が３０μｍ以下の微細粒組織からなるニッケルフリー高窒素ステンレス製材料を、粒成長させることなく、圧延・抽伸加工させることができる。
【００４０】
本発明の実施形態であるニッケルフリー高窒素ステンレス製材料の圧延・抽伸加工方法は、圧延・抽伸加工工程Ｓ１２において（加工後の肉厚）／（加工前の肉厚）で表される圧延率が１０％以上５０％以下である構成なので、粒成長を抑制し、結晶粒径が３０μｍ以下の微細粒組織を形成できる。
【００４１】
本発明の実施形態であるニッケルフリー高窒素ステンレス製材料の圧延・抽伸加工方法は、中間焼鈍工程Ｓ１１において不活性ガス雰囲気で焼鈍する構成なので、粒成長を抑制し、結晶粒径が３０μｍ以下の微細粒組織を形成できる。
【００４２】
本発明の実施形態であるニッケルフリー高窒素ステンレス製材料の圧延・抽伸加工方法は、中間焼鈍工程Ｓ１１と圧延・抽伸加工工程Ｓ１２を交互に２回以上繰り返す構成なので、粒成長を抑制し、結晶粒径が３０μｍ以下の微細粒組織を形成できる。
【００４３】
本発明の実施形態であるニッケルフリー高窒素ステンレス製ステント用シームレス細管１０の製造方法は、先に記載のニッケルフリー高窒素ステンレス製材料の圧延・抽伸加工方法を用いて、結晶粒径が３０μｍ以下の微細粒組織からなるニッケルフリー高窒素ステンレス製素管を加工する構成なので、粒成長を抑制し、結晶粒径が３０μｍ以下の微細粒組織からなるニッケルフリー高窒素ステンレス製ステント用シームレス細管を提供することができる。
【００４４】
本発明の実施形態であるニッケルフリー高窒素ステンレス製ステント用シームレス細管１０の製造方法は、前記ニッケルフリー高窒素ステンレス製の素管の一端をダイスの穴に押し込み、前記穴の反対側に前記一端を通した状態で、プラグを前記素管内に挿入してから、前記一端を引っ張って、前記素管を直線状に引抜く抽伸加工を行う構成なので、粒成長を抑制し、結晶粒径が３０μｍ以下の微細粒組織を形成できる。
【００４５】
本発明のニッケルフリー高窒素ステンレス製ステント用シームレス細管１０は、外径１．０ｍｍ以上６．０ｍｍ以下、肉厚１００μｍ以上１５０μｍ以下、長さ１０ｍｍ以上２０００ｍｍ以下の管であって、結晶粒径が３０μｍ以下の微細粒組織１１からなる構成なので、複雑な形状であっても、レーザー加工によって容易に形成でき、かつ、欠陥をほとんど生じさせないようにできる。
【００４６】
本発明の実施形態であるニッケルフリー高窒素ステンレス製ステント用シームレス細管及びその製造方法は、上記実施形態に限定されるものではなく、本発明の技術的思想の範囲内で、種々変更して実施することができる。本実施形態の具体例を以下の実施例で示す。しかし、本発明はこれらの実施例に限定されるものではない。
【実施例】
【００４７】
（試験例１）
＜焼鈍温度の最適化＞
図３は、「焼鈍温度の最適化」試験の工程を示すフローチャートである。
まず、板厚５ｍｍの高窒素ステンレス鋼板材からなる供試材を複数用意した。
各供試材を圧延率；１０％、２０％、３０％、４０％、５０％、６０％で圧延した。
圧延後板厚は表１に示すようになった。
【００４８】
【表１】
0005846555.tif 000002
【００４９】
次に、各圧延率で圧延した供試材をそれぞれ９８０℃、１０００℃、１０２０℃、１０４０℃、１０６０℃、１０８０℃、１１００℃、１１５０℃の焼鈍温度で熱処理を行った。これにより、５圧延率×８焼鈍温度＝４０枚の試験例試料を作製した。
表２に、試験例番号、板材Ｎｏ、圧延率および焼鈍温度の関係を示す。
【００５０】
【表２】
0005846555.tif 000003
【００５１】
次に、４０枚の試験例試料のミクロ組織観察およびビッカース硬度測定を行った。
【００５２】
＜結果＞
図４は試験例１−１−１の試料のミクロ組織観察の結果である。
４０枚の試験例試料のミクロ組織観察を比較したが、圧延率の違いによる差はほぼ見受けられなかった。
しかし、焼鈍温度の違いによる差は顕著であり、９８０℃〜１０４０℃（低温領域）と１０６０℃〜１１５０℃（高温領域）の範囲で組織が大きく異なっていた。低温での熱処理であるほど（α＋Ｃｒ２Ｎ）のパーライト状組織が多く、高温であるほどパーライト状の組織は消滅し、結晶粒が大きなγ単相になっていた。また、粒界には多くのＣｒ窒化物が析出していた。
【００５３】
図５は、この時のビッカース硬度測定結果である。
１０２０℃、１０４０℃でビッカース硬度のピークがあった。また、低温領域ではビッカース硬度にばらつきがあるが、高温領域では、ばらつきが小さくなっていた。
【００５４】
以上の結果に基づいて、ビッカース硬度を低下させるので、９８０以上１０００℃以下及び１１００以上１１５０℃以下の温度範囲が焼鈍温度として最適であることが分かった。  
これにより、焼鈍温度の候補として９８０℃及び１１５０℃の２温度を決定した。
【００５５】
（試験例２）
＜繰返し焼鈍の影響調査＞
まず、板厚５ｍｍの高窒素ステンレス鋼板材からなる供試材を複数用意した。
図６は、「繰り返し焼鈍の影響調査」試験の工程を示すフローチャートである。
「繰り返し焼鈍の影響調査」試験は、初期圧延焼鈍工程と、焼鈍圧延繰り返し工程と、最終固溶化処理工程とを有する。
初期圧延焼鈍工程は、「焼鈍温度の最適化」試験の工程と同一である。しかし、焼鈍温度の候補として９８０℃及び１１５０℃の２温度を決定したので、その温度で焼鈍したサンプルのみを次の「焼鈍圧延繰り返し工程」のサンプルとした。
焼鈍圧延繰り返し工程は、中間焼鈍工程と、圧延工程とからなる処理工程（以下、追加パス）を０回〜６回のいずれかとしたものである。
中間焼鈍工程は、９８０、１１５０℃のいずれかの温度とし、圧延率は２０％のみとした。
最終固溶化処理工程は１２００℃の焼鈍工程である。
以上の工程で作製したサンプルを評価して、繰返し焼鈍の影響を調べた。
【００５６】
具体的には、まず、初期圧延焼鈍工程が（圧延＋９８０℃×１０分／空冷）の試験材と、（圧延＋１１５０℃×１０分／空冷）の試験材について、圧延率２０％で、（９８０℃×１０分／空冷＋冷延）又は（１１５０℃×１０分／空冷＋冷延）の繰り返し圧延（以下、追加パスともいう。）を行った。追加パス回数は０回〜６回とした。
【００５７】
再圧延回数＝６＋５＋５＋５＋４＝２５回であり、焼鈍後のミクロ組織観察サンプル数は５０検体である。なお、途中で割れが発生した場合はそのまま焼鈍してミクロ組織観察を行い、それ以降の加工＋焼鈍は行わなかった。
各追加パス後のサンプルに試験例番号を付けた。
表３に、試験例番号、板材Ｎｏ、追加パス回数及び圧延後板厚の関係を示す。
【００５８】
【表３】
0005846555.tif 000004
【００５９】
＜最終焼鈍＞
繰り返し圧延後、最終固溶化処理（最終溶体化処理ともいう。）として（１２００℃×１０分）熱処理／空冷を行った。
この処理により、γ単相にして、非磁性とした。生体用材料では磁性があることは好ましくないためである。
【００６０】
以上の工程を行った試験例サンプルについて、ミクロ組織観察とビッカース硬度を測定した。
【００６１】
各追加パス後のサンプルのミクロ組織観察結果の一例を図７、図８に示す。
繰り返し圧延に対して、ミクロ組織上はいずれの組織も大きな変化は無かった。
【００６２】
最終固溶化処理を行ったサンプルのミクロ組織観察結果も行った。
９８０℃での熱処理ではあった（α＋Ｃｒ２Ｎ）のパーライト状組織が１２００℃で熱処理すると完全に消滅した。このとき、磁性も帯びていないことを確認した。ただし、一部の試験片で粒界にＣｒ窒化物が析出しているものも見られた。
【００６３】
ビッカース硬度測定結果を図９、１０に示す。
図９に示すように、ビッカース硬度は、９８０℃＋冷延の繰り返し材において、追加の１パスを終えた圧延回数２回目で、３４０ＨＶ→２３０ＨＶと大きく減少した。その後、焼鈍と圧延を繰り返しても減少したままであった。
最終固溶化処理（１２００℃）後、ビッカース硬度は、２３０ＨＶ→３１０ＨＶに大きく上昇した。
【００６４】
図１０に示すように、１１５０℃＋冷延の繰返し材においては焼鈍と圧延を繰り返してもビッカース硬度はほぼ変化せず、約３２０ＨＶで一定であった。
最終固溶化処理（１２００℃）後、ビッカース硬度は３２０ＨＶ→３００ＨＶに減少した。
【００６５】
＜Ｘ線回折による結晶構造の同定＞
９８０℃＋冷延の繰り返しを行った際に現れるパーライト状の組織（α＋Ｃｒ２Ｎ）の同定及び定量分析を行った。表４、表５は、分析装置および分析条件である。
【００６６】
【表４】
0005846555.tif 000005
【００６７】
【表５】
0005846555.tif 000006
【００６８】
＜結果＞
９８０℃＋冷延の繰り返し材（Ｎｏ．９−追加パス６回目）のＸ線回折による同定結果を表６に示す。更に、簡易定量結果を表７に示す。
【００６９】
【表６】
0005846555.tif 000007
【００７０】
【表７】
0005846555.tif 000008
【００７１】
９８０℃＋冷延の繰り返し材において追加の１パスを終えた圧延回数２回目でビッカース硬度が３４０ＨＶ→２３０ＨＶと大きく減少した。
今回の試作材は合金成分が若干異なっており析出温度域はシフトしているものの、高温側ではγ相が安定で、中間温度域でα＋Ｃｒ２Ｎの二相組織が安定になっている結果と一致しており、１２００℃以上の高温でγ単相になっている高窒素鋼を低温側の９８０℃で焼鈍するとα＋Ｃｒ２Ｎの二相組織にパーライト変態したと考えられる。
窒素はフェライト（α）相にはほとんど固溶しないので窒素は全て窒化クロムＣｒ２Ｎとして析出していると考えられる。
【００７２】
９８０℃焼鈍と圧延の繰り返しを行っても組織は保持されたままであり、９８０℃焼鈍＋冷延繰り返し材の硬度は低く１１５０℃焼鈍＋冷延工程より加工しやすいことが分かった。
また、最終固溶化処理温度１２００℃でフェライト組織が消え、オーステナイト単相となり、強度が上がることを確認した。
この時Ｃｒ２Ｎは分解しオーステナイト相マトリックス中に全て固溶していた。
【００７３】
９８０℃焼鈍＋冷延繰り返し材の方が１１５０℃焼鈍材と比較して温度が低い分だけ再結晶粒の粗大化を防ぐことができる。
以上の加工・熱処理条件を細管加工工程に適用することにより、焼鈍温度のみで細管加工性の向上と結晶粒の細粒化を実現できる。
【００７４】
（実施例１）
＜試験方法（シームレス細管作成）＞
まず、ニッケルフリー高窒素ステンレス鋼（Ｆｅ−２３Ｃｒ−１Ｍｏ−１Ｎ（１４．５ｍｍ角材：３００ｃｍＬ、２本）からなる供試材を用意した。
次に、ａ）素管加工、ｂ）塑性加工、ｃ）最終固溶化処理を行った。
【００７５】
＜ａ）素管加工＞
まず、供試材を用いて、機械加工（ガンドリルによる穴あけおよびホーニング加工）により素管を作製した。
【００７６】
＜ｂ）塑性加工＞
次に、加工した素管を用いて、中間焼鈍後、塑性加工（引抜）によりシームレス細管加工を行った。アルゴンガス雰囲気で、中間焼鈍温度を９８０℃として、中間焼鈍処理を行った。
なお、塑性加工とは、物質に力を加えて塑性変形させ、各種形状に加工する方法である。  常温で行う冷間加工は寸法精度が高く、熱間加工は大型品や粗加工に用いる。
【００７７】
次に、窒素雰囲気で、最終固溶化処理温度を１２２０℃として、最終固溶化処理を行った。窒素雰囲気で焼鈍を行うことにより、薄肉管表面からの脱窒を避けることができた。この最終固溶化処理により、（α＋Ｃｒ２Ｎ）の組織をオーステナイト単相の組織とした。
【００７８】
なお、最終形状は、外径１．４ｍｍ、肉厚０．１５ｍｍとし、真円度：０．０１ｍｍ、真直度：５°傾斜板を滑落すること、偏肉：≦０．０１ｍｍ、表面粗さＲａ：≦０．５μｍを満足することを目標とした。長さ：１，０００ｍｍ以上の管を作製することとした。
また、最終製品については、磁性を含まないか、あるいはできるだけ低減化することとした。
【００７９】
＜ｃ）最終固溶化処理＞
表８に示す条件で、焼鈍雰囲気・温度・時間をパラメータとして最終形状の細管で最終固溶化処理を行った。
【００８０】
【表８】
0005846555.tif 000009
【００８１】
最終固溶化処理した細管を用いて、ミクロ組織観察を行った。オーステナイト単相の組織となっていることを確認した。また、ＥＰＭＡ分析および窒素分析（赤外線吸収法）を行った。脱窒素していないことを確認した。
【００８２】
図１１及び図１２に最終固溶化処理前（Ａｒ雰囲気、９８０℃×６分、φ２．３ｍｍ）および最終固溶化処理（表８における条件）後の試料のミクロ観察結果を示す。
最終固溶化処理条件は１１５０℃×１０分（ただし肉厚１ｍｍの板材を大気雰囲気にて焼鈍）とした。
【００８３】
Ａｒ雰囲気下で焼鈍を行うとフェライト単相の組織であった。１２００℃×６分焼鈍したところフェライト−オーステナイト；２相組織であることが分かった。
【００８４】
大気中および窒素雰囲気で焼鈍を行ったところ、表面に酸化・窒化皮膜ができるが窒素の外方拡散は防がれ、オーステナイト相になった。大気雰囲気では表面の腐食が激しいため、窒素雰囲気で最終固溶化処理条件出しを行った。長時間になるにつれ、表面からの窒素の吸収が増し、窒化物として結晶粒界および粒内に析出し、窒化層の厚みが増した。
また、高温になるにつれ、肉厚中心部の窒化物が固溶した。
窒化物を固溶させ、表面の薄い窒化層によって窒素の拡散を防ぎ、オーステナイト単相の組織にする条件として１２２０℃×６分を最終固溶化処理条件として選定した。
【００８５】
正常品を外径１．４ｍｍ、長さ１０００ｍｍの製品形状まで加工できた。また、窒素分析（赤外線吸収法）を行ったところ、Ｎ＝０．９１ｗｔ％であった。
【００８６】
図１３は、シームレス細管の断面（垂直方向）を示す光学顕微鏡像であり、図１４は、シームレス細管の断面（水平方向）を示す光学顕微鏡像である。
【００８７】
今回の試作結果より目標とする状態の細管を製造する最終固溶化処理条件（窒素雰囲気下、１２２０℃、３〜１０分）を見出すことができた。
【産業上の利用可能性】
【００８８】
本発明は、圧延・抽伸率１０％以上５０％以下で加工しても、微細粒組織の粒径を拡大させないニッケルフリー高窒素ステンレス製材料の圧延・抽伸加工方法、微細粒組織からなるニッケルフリー高窒素ステンレス製シームレス細管及びその製造方法に関するものであり、ステント用シームレス細管だけでなく、歯科矯正用ワイヤー等の複雑な形状でかつ強度が必要な医療機器又は生活用品等に利用でき、医療機器又は生活用品等の製造産業において利用可能性がある。
【符号の説明】
【００８９】
１０…ニッケルフリー高窒素ステンレス製ステント用シームレス細管、１１…微細粒組織。
【図１】
0005846555.tif 000010
【図２】
0005846555.tif 000011
【図３】
0005846555.tif 000012
【図４】
0005846555.tif 000013
【図５】
0005846555.tif 000014
【図６】
0005846555.tif 000015
【図７】
0005846555.tif 000016
【図８】
0005846555.tif 000017
【図９】
0005846555.tif 000018
【図１０】
0005846555.tif 000019
【図１１】
0005846555.tif 000020
【図１２】
0005846555.tif 000021
【図１３】
0005846555.tif 000022
【図１４】
0005846555.tif 000023